(57)【要約】【課題】コールドフロー耐性に優れた感光性樹脂組成物およびこの感光性樹脂組成物を感光性樹脂層として用いたフレキソ印刷用樹脂版を提供する。【解決手段】本発明にかかる感光性樹脂組成物は、下記成分（Ａ）、（Ｂ）、（Ｃ）、（Ｄ）および（Ｅ）に由来する構造単位を有するウレタン樹脂と光重合開始剤とを含むことを特徴とする。（Ａ）酸価が３０ｍｇＫＯＨ／ｇ以上でガラス転移温度が−１５℃以上であるカルボキシル基を有する重合体；（Ｂ）１分子中に２つのイソシアネート基を有する化合物；（Ｃ）１分子中に２つの水酸基を有する化合物；（Ｄ）１分子中に１つの水酸基またはカルボキシル基を有する光重合性不飽和単量体；（Ｅ）１分子中にイソシアネート基と反応する基を２つ以上有する分子量ジャンプアップ剤【選択図】　なし【特許請求の範囲】
【請求項１】
下記成分（Ａ）、（Ｂ）、（Ｃ）、（Ｄ）および（Ｅ）に由来する構造単位を有するウレタン樹脂と光重合開始剤とを含む、感光性樹脂組成物。
（Ａ）　酸価が３０ｍｇＫＯＨ／ｇ以上でガラス転移温度が−１５℃以上であるカルボキシル基を有する重合体
（Ｂ）　１分子中に２つのイソシアネート基を有する化合物
（Ｃ）　１分子中に２つの水酸基を有する化合物
（Ｄ）　１分子中に１つの水酸基またはカルボキシル基を有する光重合性不飽和単量体
（Ｅ）　１分子中にイソシアネート基と反応する基を２つ以上有する分子量ジャンプアップ剤
【請求項２】
前記ウレタン樹脂は、前記（Ｂ）成分、前記（Ｃ）成分、前記（Ｄ）成分および前記（Ａ）成分をこの順序で反応させるとともに、前記（Ｅ）成分は前記（Ｂ）成分を前記（Ｃ）成分に反応させる時または反応させた後に添加しておくことにより得られた樹脂である、請求項１に記載の感光性樹脂組成物。
【請求項３】
前記（Ａ）成分がアクリル系ポリマーである、請求項１または２に記載の感光性樹脂組成物。
【請求項４】
前記アクリル系ポリマーが、星型構造由来の分岐構造を有する重合体である、請求項３に記載の感光性樹脂組成物。
【請求項５】
前記アクリル系ポリマーが、３官能以上の多価メルカプタンおよび／または３官能以上の多官能開始剤の存在下に重合性単量体成分を重合して得られる重合体である、請求項３または４に記載の感光性樹脂組成物。
【請求項６】
請求項１から５までのいずれかに記載の感光性樹脂組成物を感光性樹脂層として用いたフレキソ印刷用樹脂版。
【請求項７】
前記感光性樹脂層は、光硬化させたときのＪＩＳ　Ｋ６３０１−１１に基づく反発弾性が３０％以上である、請求項６に記載のフレキソ印刷用樹脂版。
【発明の詳細な説明】
【０００１】
【発明の属する技術分野】
本発明は、新規な感光性樹脂組成物、および、該感光性樹脂組成物を感光性樹脂層として用いた新規なフレキソ印刷用樹脂版に関する。
【０００２】
【従来の技術】
従来から、フレキソ印刷用のレリーフ版を得るための前駆体的材料となるフレキソ印刷用樹脂版としては、感光性樹脂組成物層を備えたフレキソ印刷用樹脂版がよく知られている。そして、これまでに、このようなフレキソ印刷用樹脂版であって、環境面等における好適な現像性を有するとともに、感光し硬化させてレリーフ版を得た場合に種々の優れた特性を発揮し得るものが望まれ、これまでにも種々の検討がなされてきた。そこで、本発明者らは、特開平１１−２２３９４７号公報において、水や希アルカリ性水溶液で容易に現像でき且つ感度の高い感光性樹脂組成物と、ラインパターン部の耐水性、耐インク性および耐刷性に優れる上記感光性樹脂組成物を用いたフレキソ印刷用樹脂版とをすでに提案している。
【０００３】
しかしながら、上記特開平１１−２２３９４７号公報記載の感光性樹脂組成物および感光性樹脂組成物層を硬化させる前のフレキソ印刷用樹脂版は、上述のような各種特性に優れるものの、シート状に成形した後またはフレキソ印刷用樹脂版とした後、例えば輸送時や保存時等に通常よく行われるように積み重ねて保管しておいた場合、重み荷重等により室温においても非回復の変形が生じやすい、いわゆるコールドフロー耐性に劣ることが取り扱い上重要な問題となっていた。
【０００４】
【発明が解決しようとする課題】
そこで、本発明の解決しようとする課題は、コールドフロー耐性に優れた感光性樹脂組成物およびこの感光性樹脂組成物を感光性樹脂層として用いたフレキソ印刷用樹脂版を提供することにある。
【０００５】
【課題を解決するための手段】
本発明者は、上記課題を解決するため鋭意検討し、種々の推測および検討をした。その結果、コールドフロー耐性を向上させるためには、感光性樹脂組成物中の樹脂成分であるウレタン樹脂の特性に着目すべきではないかと考えた。そして、この感光性樹脂組成物中におけるウレタン樹脂成分の樹脂凝集力を上げる、すなわちウレタン樹脂の分子量を大きくすることが課題解決の糸口になるのではないかと考えた。
従来は、感光性樹脂組成物の現像性やフレキソ印刷用樹脂版を感光硬化させた後の物性ばかりに目が向けられて改良等が進められ、感光性樹脂組成物や該樹脂組成物を感光性樹脂層として用いたフレキソ印刷用樹脂版そのものの物性の問題、特にこれらの取り扱い上の物性の問題には注意は払われていなかったからである。つまり、最終的にどのレリーフ版においても各種物性が優れ且つ均一であるようにするには、感光性樹脂組成物やフレキソ印刷用樹脂版の取り扱い時の物性、特にコールドフロー耐性が重要となるのである。
【０００６】
かかる知見に基づいて、試行錯誤により実験および検討を繰り返したところ、樹脂成分であるウレタン樹脂を得るための一成分として、１分子中にイソシアネート基と反応する基を２つ以上有する分子量ジャンプアップ剤を用いた感光性樹脂組成物およびこれを用いたフレキソ印刷用樹脂版であれば、上記課題を一挙に解決し得ることを見出し、それを確認して、本発明を完成するに至った。
すなわち、本発明にかかる感光性樹脂組成物は、下記成分（Ａ）、（Ｂ）、（Ｃ）、（Ｄ）および（Ｅ）に由来する構造単位を有するウレタン樹脂と光重合開始剤とを含むことを特徴とする。
【０００７】
（Ａ）　酸価が３０ｍｇＫＯＨ／ｇ以上でガラス転移温度が−１５℃以上であるカルボキシル基を有する重合体
（Ｂ）　１分子中に２つのイソシアネート基を有する化合物
（Ｃ）　１分子中に２つの水酸基を有する化合物
（Ｄ）　１分子中に１つの水酸基またはカルボキシル基を有する光重合性不飽和単量体
（Ｅ）　１分子中にイソシアネート基と反応する基を２つ以上有する分子量ジャンプアップ剤
また、本発明にかかるフレキソ印刷用樹脂版は、上記本発明にかかる感光性樹脂組成物を感光性樹脂層として用いたものであることを特徴とする。
【０００８】
【発明の実施の形態】
以下、本発明にかかる感光性樹脂組成物およびフレキソ印刷用樹脂版について詳しく説明するが、本発明の範囲はこれらの説明に拘束されることはなく、以下の例示以外についても、本発明の趣旨を損なわない範囲で適宜実施し得る。
本発明にかかる感光性樹脂組成物（以下、本発明の感光性樹脂組成物と称することがある。）における樹脂成分であるウレタン樹脂は、前述したような（Ａ）成分、（Ｂ）成分、（Ｃ）成分、（Ｄ）成分および（Ｅ）成分に由来する構造単位を有する樹脂である。
【０００９】
（Ａ）成分は、酸価が３０ｍｇＫＯＨ／ｇ以上でガラス転移温度が−１５℃以上であり、かつ、カルボキシル基を有する重合体であれば、とくに制限されるわけではない。また、その製造方法も特に制限がなく、従来公知の任意の方法で製造することができ、具体的には、例えば、カルボキシル基を有する単量体と不飽和単量体とを共重合させる方法などが挙げられる。
上記カルボキシル基を有する単量体としては、特に限定はされないが、具体的には、例えば、アクリル酸、メタクリル酸、マレイン酸、マレイン酸モノエステル、フマル酸、フマル酸モノエステル、イタコン酸、イタコン酸モノエステル、ケイ皮酸等が挙げられる。これらは単独で用いても、２種以上を併用してもよい。
【００１０】
これらカルボキシル基を有する単量体と共重合させる、上記不飽和単量体としては、特に限定はされないが、具体的には、例えば、メタクリル酸エステル系単量体、芳香族ビニル系単量体およびこれらの単量体と共重合可能な他のビニル系単量体が挙げられる。これらは単独で用いても２種以上を併用してもよい。これら不飽和単量体を用いることで（Ａ）成分である重合体のガラス転移点を−１５℃以上とすることができる。特にメタクリル酸エステル系単量体、芳香族ビニル系単量体のみを使用すると感光性樹脂組成物を感光した時、反発弾性の高い印刷用樹脂版を得ることができるので好ましい。中でもアクリル系ポリマーを用いると反発弾性の高さに加えて透明性の高いレリーフ版を得ることができる印刷用樹脂版となるため好ましい。
【００１１】
上記メタクリル酸エステル系単量体としては、特に限定はされないが、具体的には、例えば、メタクリル酸メチル、メタクリル酸エチル、メタクリル酸プロピル、メタクリル酸イソプロピル、メタクリル酸ブチル、メタクリル酸シクロヘキシル、メタクリル酸２−エチルヘキシル、メタクリル酸ｎ−オクチル、メタクリル酸ドデシル、メタクリル酸ステアリルなどのメタクリル酸アルキルエステル類；メタクリル酸ベンジルなどのメタクリル酸アリールエステル類；メタクリル酸グリシジル、メタクリル酸２−アミノエステルなどのメタクリル酸置換基含有アルキルエステル類；メタクリル酸メトキシエチル、メタクリル酸のエチレンオキサイド付加物などのメタクリル酸誘導体類；メタクリル酸パーフルオロメチル、メタクリル酸パーフルオロエチル、メタクリル酸パーフルオロプロピル、メタクリル酸パーフルオロブチル、メタクリル酸パーフルオロオクチル、メタクリル酸２−パーフルオロエチルエチル、メタクリル酸２−パーフルオロメチル−２−パーフロオロエチルメチル、メタクリル酸トリパーフルオロメチルメチル、メタクリル酸２−パーフルオロエチル−２−パーフロオロブチルエチル、メタクリル酸２−パーフルオロヘキシルエチル、メタクリル酸２−パーフルオロデシルエチル、メタクリル酸２−パーフルオロヘキサデシルエチルなどのフッ素含有メタクリル酸エステル類；メタクリル酸２−ヒドロキシエチル、メタクリル酸２−ヒドロキシプロピル、メタクリル酸３−ヒドロキシプロピル、ポリエチレングリコールのモノメタクリル酸エステル、ポリプロピレングリコールのモノメタクリル酸エステル、メタクリル酸２−ヒドロキシエチルのポリカプロラクトン変性物（ダイセル化学工業（株）製、商品名：プラクセルＦシリーズ）などの水酸基含有付加重合性単量体などが挙げられる。これらメタクリル酸エステル系単量体は、単独で用いても２種以上を併用してもよい。
【００１２】
上記芳香族ビニル系単量体としては、従来公知の芳香族ビニル系単量体でよく、特に制限されないが、具体的には、例えば、スチレン、α−メチルスチレン、ｏ−メチルスチレン，ｍ−メチルスチレン、ｐ−メチルスチレン、クロロスチレン、スチレンスルホン酸およびそのナトリウム塩が挙げられる。これら芳香族ビニル系単量体は、単独で用いても２種以上を併用してもよい。
上記メタクリル酸エステル系単量体および芳香族ビニル系単量体に加えて、カルボキシル基を有する単量体と共重合可能な他のビニル系単量体も使用できるが、該他のビニル系単量体としては、特に限定はされないが、具体的には、例えば、アクリル酸メチル、アクリル酸エチル、アクリル酸ｎ−ブチル、アクリル酸２−エチルヘキシルなどのアクリル酸系単量体；アクリル酸２−ヒドロキシエチル、アクリル酸２−ヒドロキシプロピル、アクリル酸３−ヒドロキシプロピル、ポリエチレングリコールのモノアクリル酸エステル、プロピレングリコールのモノアクリル酸エステル、アクリル酸２−ヒドロキシエチルのポリカプロラクトン変性物（ダイセル化学工業（株）製、商品名：プラクセルＦシリーズ）などの水酸基含有付加重合性単量体；（メタ）アクリルアルコール４−ヒドロキシメチルスチレンなどの水酸基含有付加重合性単量体；無水マレイン酸、マレイン酸のジアルキルエステル；フマル酸のジアルキルエステル；パーフルオロエチレン、パーフルオロプロピレン、フッ化ビニリデンなどのフッ素含有ビニル系単量体；ビニルトリメトキシシラン、ビニルトリエトキシシランなどのビニルアルキルオキシシリル基含有ビニル系単量体；マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミドなどのマレイミド誘導体；アクリロニトリル、メタクリロニトリルなどのニトリル基含有ビニル系単量体；アクリルアミド、メタクリルアミドなどのアミド基含有ビニル系単量体；酢酸ビニル、プロピオン酸ビニル、ビバリン酸ビニル、安息香酸ビニル、ケイ皮酸ビニルなどのビニルエステル類；エチレン、プロピレンなどのアルケン類；ブタジエン、イソプレンなどのジエン類；塩化ビニル、塩化ビニリデン、アクリルクロライドなどが挙げられる。これら他のビニル系単量体は、単独で用いても２種以上を併用してもよい。
【００１３】
（Ａ）成分である重合体は、酸価が、３０ｍｇＫＯＨ／ｇ以上であり、好ましくは４０ｍｇＫＯＨ／ｇ以上、より好ましくは５０ｍｇＫＯＨ／ｇ以上、さらに好ましくは３００ｍｇＫＯＨ／ｇ以下である。酸価が上記範囲内であることによって、未硬化部分の水現像が可能で、かつ、ラインパターン部である硬化部分の耐水性、耐インク性、耐刷性に優れた感光性樹脂組成物とすることができる。また、酸価が３０ｍｇＫＯＨ／ｇ未満であると、未硬化部分の水現像性が低下し、実用性に欠けるおそれがある。
上記酸価を付与するには上記カルボキシル基を有する単量体以外に、酸性官能基を有する酸性単量体を使用することもできる。上記酸性単量体としては、特に限定はされないが、具体的には、例えば、スチレンスルホン酸、２−アクリルアミド−２−メチルプロパンスルホン酸、２−メタクリルアミド−２−メチルプロパンスルホン酸、メタクリル酸２−スルホエチル、アクリル酸２−スルホエチル、ビニルスルホン酸、アクリルスルホン酸、メタクリルスルホン酸などが挙げられる。これら酸性単量体は、単独で用いても２種以上を併用してもよい。
【００１４】
（Ａ）成分は、上述した各種成分を従来公知の重合方法、例えばラジカル重合、アニオン重合、カチオン重合などの重合方法で重合して製造することができる。特に、カルボキシル基を有する単量体と共重合させる不飽和単量体として、メタクリル酸エステル系単量体または芳香族ビニル系単量体を用いるときには、ラジカル重合またはアニオン重合が好適である。ラジカル重合法で使用するラジカル重合開始剤としては、特に限定はされないが、具体的には、例えば、イソブチルパーオキシド、クミルパーオキシネオデカノエート、ジイソプロピルオキシジカーボネート、ジｎ−プロピルパーオキシジカーボネート、ジ（２−エトキシエチル）パーオキシジカーボネート、ジ（２−エチルヘキシル）パーオキシジカーボネート、ｔ−ヘキシルパーオキシネオデカノエート、ｔ−ブチルパーオキシネオデカノエート、ｔ−ヘキシルパーオキシピバレート、ｔ−ブチルパーオキシピバレート、３，５，５−トリメチルヘキサノイルパーオキシド、デカノイルパーオキシド、ラウロイルパーオキシド、クミルパーオキシオクテート、コハク酸パーオキシド、アセチルパーオキシド、ｔ−ブチルパーオキシ（２−エチルヘキサネート）、ｍ−トルオイルパーオキシド、ベンゾイルパーオキシド、ｔ−ブチルパーオキシイソブチレート、１，１−ビス（ｔ−ブチルパーオキシ）シクロヘキサン、ｔ−ブチルパーオキシマレイン酸、ｔ−ブチルパーオキシラウレート、シクロヘキサノンパーオキシド、ｔ−ブチルパーオキシイソプロピルカーボネート、２，５−ジメチル−２，５−ジ（ベンゾイルパーオキシヘキサン）、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチルパーオキシイソフタレート、メチルエチルケトンパーオキシド、ジクミルパーオキシド、２，５−ジメチル−２，５−ジ（ｔ−ブチルパーオキシ）ヘキサン、α，α’−ビス（ｔ−ブチルパーオキシ−ｍ−イソプロピル）ベンゼン、ｔ−ブチルクミルパーオキシド、ジイソブチルベンゼンヒドロパーオキシド、ジ−ｔ−ブチルパーオキシド、ｐ−メンタンヒドロパーオキシド、２，５−ジメチル−２，５−ジ（ｔ−ブチルパーオキシ）ヘキシン−３，１，１，３，３−テトラメチルブチルヒドロパーオキシド、クメンヒドロパーオキシド、ｔ−ブチルヒドロパーオキシドなどの有機過酸化物；過酸化水素、過硫酸カリウム、過硫酸ナトリウム、過硫酸アンモニウムなどの無機過酸化物；２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、２−（カルバモイルアゾ）イソブチロニトリル、２−フェニルアゾ−４−メトキシ−２，４−ジメチルバレロニトリル、２，２’−アゾビス（２−アミジノプロパン）ジヒドロクロリド、２，２’−アゾビス（Ｎ，Ｎ’−ジメチレンイソブチルアミジン）、２，２’−アゾビス��２−メチル−Ｎ−（２−ヒドロキシエチル）プロピオンアミド］、２，２’−アゾビス（イソブチルアミド）ジヒドレート、４，４’−アゾビス（４−シアノペンタン酸）、２，２’−アゾビス（２−シアノプロパノール）などのアゾ化合物；過酸化水素−Ｆｅ（ＩＩ）塩、過硫酸塩−亜硫酸水素ナトリウム、クメンヒドロパーオキシド−Ｆｅ（ＩＩ）塩、過酸化ベンゾイル−ジメチルアニリンなどのレドックス系開始剤；その他に、ジアセチル、ジベンジル、アセトフェノンなどの光増感剤を挙げることができる。これらラジカル重合開始剤は、単独で用いても２種以上を併用してもよい。
【００１５】
重合様式としては、特に限定はされないが、具体的には、例えば、バルク重合、溶液重合、懸濁重合、乳化重合および固相重合を挙げることができる。また、原料単量体およびラジカル重合開始剤を一括で仕込んでも、各成分を随時重合容器に供給しながら（逐次供給しながら）重合を行ってもよい。逐次供給は、連続的な供給でも間歇的な供給でもよく、特に限定はされない。さらに、重合容器に溶媒の一部を予め仕込んだ後、原料単量体およびラジカル重合開始剤を重合容器に供給する方法で重合してもよい。
（Ａ）成分は、ガラス転移温度が−１５℃以上であり、好ましくは−５℃以上、より好ましくは０℃以上、１８０℃以下、さらに好ましくは５℃以上、１５０℃以下である。ガラス転移温度が−１５℃未満の場合、樹脂のハードセグメント部が減少し、反発弾性が劣ることになる。なお、（Ａ）成分としては、ハード成分とソフト成分の２つ以上のブロック構造からなるアクリル系のブロックポリマーも好ましく使用できる。この場合、ガラス転移温度は、上記と同様の範囲であることが好ましく、具体的には、ソフト成分となるブロック構造部分は、ガラス転移温度が−５０℃以上、好ましくは−４０℃以上、より好ましくは−３０℃以上のブロックポリマーであることが好ましく、上記範囲内であれば、反発弾性とそのほかの物性のバランスを保つ上でも好ましいが、上記範囲外の場合はコールドフロー耐性の低下や反発弾性の低下を招くおそれがある。また、ハード成分となるブロック構造部分は、ガラス転移温度が１０℃以上、好ましくは３０℃以上、より好ましくは６０℃以上、さらに好ましくは９０℃以上で、上限は好ましくは１８０℃以下、より好ましくは１６０℃、さらに好ましくは１５０℃であるブロックポリマーであることが好ましく、上記範囲内であれば、他の各種物性のバランスを保つ上で好ましい。
【００１６】
（Ａ）成分の数平均分子量は、特に限定はされないが、具体的には、１，０００〜１５０，０００であることが好ましく、より好ましくは２，０００〜５０，０００、さらに好ましく１０，０００〜３０，０００である。数平均分子量が１，０００未満の場合、感光性樹脂組成物における水溶性およびアルカリ可溶性部分が少なくなり水現像性が低下するとともに、樹脂のハードセグメント部も低下し反発弾性が劣ることとなるおそれがある。また、１５０，０００を超える場合は、（Ａ）成分である重合体のハードセグメント部が大きくなり過ぎ、反発弾性が劣ることになるおそれがある。
【００１７】
本発明の感光性樹脂組成物においては、（Ａ）成分としての重合体は、上述したようにアクリル系ポリマーであることが好ましいが、該アクリル系ポリマーが、星型構造由来の分岐構造を有する重合体であることがより好ましい。該分岐構造は、詳しくは、例えば、一点あるいは一部分を中心として該中心から放射状に延びた鎖状重合体部分を少なくとも３つ備えた構造を考えられる。星型構造由来の分岐構造を有する重合体であることによって、直鎖状ポリマーなどと比較して、同じ分子量であっても強度を保持しながら低粘度であるという特徴があることから、高分子量体（高強度重合体）の使用が可能である、といった効果等を得ることができる。この星型構造由来の分岐構造を有する重合体としては、特に限定はされないが、具体的には、例えば、従来公知の星型重合体、すなわち、縮合重合体からなる交さ結合型コアと該コアに結合した鎖の末端に官能基を有するアクリル系ブロック重合体連鎖とからなりコアに結合した少なくとも５つのアームからなるハイブリッド星形重合体（特開昭６３−１３２９１４号公報参照）、ジフェニルエチレン誘導体を中心として重合により生成した３つの重合体部分が放射状に伸びた構造を有する星型共重合体（特開平３−１９０９１１号公報参照）、ジチオカルバメート基を利用した光開始ラジカル重合により生成した星型ブロック重合体（Ｐｏｌｙ．　Ｊ．，　１６，　５１１（１９８４）　参照）、重合体末端に導入したトリフェニルメチル基を利用した熱開裂ラジカル重合により生成した星型ブロック重合体（Ｐｏｌｙ．　Ｂｕｌｌ．，　１６，　２７７（１９８５）　参照）、多価メルカプタン部分を中心として２以上の異なる組成を有する複数の重合体部分が放射状に延びた構造を備える星型ブロック重合体（特開平７−１７９５３８号公報）、３官能以上の多価メルカプタンおよび／または３官能以上の多官能開始剤を中心として、少なくとも３つの鎖状重合体部分が、上記多価メルカプタンのメルカプト基および／または多官能開始剤の官能基から放射状に延びている構造を有する星型重合体などであって、アクリル系ポリマーであるものを好ましく挙げることができる。
【００１８】
また、上記アクリル系ポリマーとしては、３官能以上の多価メルカプタンおよび／または３官能以上の多官能開始剤の存在下に重合性単量体成分を重合して得られる重合体を好ましく挙げることができる。該重合体は、特に限定されるわけではないが、アクリル系ポリマーである上記星型構造由来の分岐構造を有する重合体であることが好ましく、なかでも上記星型重合体（３官能以上の多価メルカプタンおよび／または３官能以上の多官能開始剤を中心として、少なくとも３つの鎖状重合体部分が、上記多価メルカプタンのメルカプト基および／または多官能開始剤の官能基から放射状に延びている構造を有する星型重合体）であることがより好ましい。以下の説明においては、上記３官能以上の多価メルカプタンおよび／または３官能以上の多官能開始剤の存在下に重合性単量体成分を重合して得られる重合体も、星型重合体として扱われ得るものとする。
【００１９】
多価メルカプタンを中心とする星型重合体であれば、その特性として、鎖状重合体部分の組み合わせが限定されたり、鎖状重合体部分が単独重合体（ホモポリマー）に由来するものに限られたり、鎖状重合体部分を構成するモノマーの種類が限られたりする、あるいは、光（紫外線）を照射する必要がありモノマーの深さ方向への浸透力が弱く工業的に多量生産するには好ましくない、というような不利な点がないため、工業的に利用可能な分野が非常に広くかつ安価に得ることができる。
また、多官能開始剤を中心とする星型重合体であれば、その特性として、ラジカル反応が多官能開始剤末端から開始され、確実に星型重合体が得られるため、工業的に利用可能な分野が非常に広くかつ安価に得ることができる。
【００２０】
上記多価メルカプタンは、１分子あたり３個以上のメルカプト基を有する化合物であり、この個数が３、４、５、・・・であるメルカプタンを、それぞれ、３価のメルカプタン、４価のメルカプタン、５価のメルカプタン・・・と称する。多価メルカプタンとしては、特に限定はされないが、具体的には、例えば、エチレングリコールジチオグリコレート、エチレングリコールジチオプロピオネート、１，４−ブタンジオールジチオグリコレート、１，４−ブタンジオールジチオプロピオネートなどエチレングリコールや１，４−ブタンジオールのようなジオールとカルボキシル基含有メルカプタン類のジエステル；トリメチロールプロパントリチオグリコレート、トリメチロールプロパントリチオプロピオネートなどトリメチロールプロパンのようなトリオールとカルボキシル基含有メルカプタン類のトリエステル；ペンタエリスリトールテトラキスチオグリコレート、ペンタエリスリトールテトラキスチオプロピオネートなどペンタエリスリトールのような水酸基を４個有する化合物とカルボキシル基含有メルカプタン類のポリエステル；ジペンタエリスリトールヘキサキスチオグリコレート、ジペンタエリスリトールヘキサキスチオプロピオネートなどジペンタエリスリトールのような水酸基を６個有する化合物とカルボキシル基含有メルカプタン類のポリエステル化合物；その他水酸基を３個以上有する化合物とカルボキシル基含有メルカプタン類のポリエステル化合物；トリチオグリセリンなどのメルカプト基を３個以上有する化合物；２−ジ−ｎ−ブチルアミノ−４，６−ジメルカプト−Ｓ−トリアジン、２，４，６−トリメルカプト−Ｓ−トリアジンなどのトリアジン多価チオール類；多価エポキシ化合物の複数のエポキシ基に硫化水素を付加させて複数のメルカプト基を導入してなる化合物；多価カルボン酸の複数のカルボキシル基とメルカプトエタノールをエステル化してなるエステル化合物を挙げることができる。これらは単独で用いても、２種以上を併用してもよい。ここで、カルボキシル基含有メルカプタン類とは、チオグリコール酸、メルカプトプロピオン酸、チオサリチル酸など、１個のメルカプト基と１個のカルボキシル基を有する化合物のことをいう。
【００２１】
多価メルカプタンは、効率良く星型重合体を得るという観点から、また、同一中心から鎖状重合体部分が放射状に延びた構造にし高性能にするという観点から、３〜１０価のメルカプタンであることが好ましく、より好ましくは３〜６価のメルカプタンである。メルカプト基を１個だけ有するメルカプタンは鎖状重合体部分が放射状に延びた構造を与えない。また、メルカプト基を２個有するメルカプタンでは、星型構造由来の物性を発揮させることができないおそれがある。１０価を超えるメルカプタンであると、同一中心から鎖状重合体が放射状に延びた構造とはならず、所望の物性が発現しないおそれがある。
【００２２】
３〜６価の多価メルカプタンとしては、特に限定はされないが、具体的には、例えば、トリメチロールプロパントリチオグリコレート、トリメチロールプロパントリチオプロピオネート、ペンタエリスリトールテトラキスチオグリコレート、ペンタエリスリトールテトラキスチオプロピオネート、ジペンタエリスリトールヘキサキスチオグリコレート、ジペンタエリスリトールヘキサキスチオプロピオネートなどを挙げることができる。このような多価メルカプタンであれば、得られる星型重合体が同一中心から鎖状重合体が放射状に延びた星型の構造をとり易く、鎖状重合体間のからみによる効果（たとえば、高凝集力）や相分離構造の形態変化が期待できるという利点がある。
【００２３】
上記多官能開始剤は、１分子あたり３個以上の官能基を有する開始剤化合物であり、この個数が３、４、５、・・・である多官能開始剤を、それぞれ、３価の多官能開始剤、４価の多官能開始剤、５価の多官能開始剤・・・と称する。多官能開始剤としては、特に限定はされないが、具体的には、例えば、パーカドックス１２−ＥＢ２０（化薬アクゾ株式会社製の４官能パーオキサイド）などを挙げることができる。
上記重合性単量体としては、単独重合体あるいは共重合体を生成し得るものであればどのような重合性単量体であってもよく、特に限定はされないが、具体的には、上記した各種単量体と同様のものを好ましく挙げることができる。
【００２４】
重合方法および重合様式についても、上述したものと同様であることが好ましい。また、重合開始剤等の各種添加物についても上述したものと同様のものを好ましく挙げることができる。
上記鎖状重合体部分の数平均分子量は、特に限定はされないが、通常は、例えば、１０００〜２０００００であることが好ましく、より好ましくは１０００〜１５００００、さらに好ましくは１０００〜１０００００である。数平均分子量が上記範囲を下回ると、鎖状重合体部分に基づく各種優れた特性を導入することができないおそれがあり、上記範囲を上回ると、製造時の粘度が高くなり、生産性の点で好ましくないおそれがある。
【００２５】
上記星型重合体は、少なくとも３つの鎖状重合体部分のうちの少なくとも１つが他の鎖状重合体部分と異なる組成を有するものであることが好ましい。つまり、上記星型重合体は、少なくとも３つの鎖状重合体部分がすべて同じ組成のものであってもそうでなくてもよく特に限定はされないが、少なくとも１つが他の鎖状重合体部分と異なる組成を有するいわゆる星型ブロック重合体が、例えば耐熱性やゴム弾性等の物性の向上を容易に図ることができるという理由から好ましい。このような、鎖状重合体部分の組成の相違としては、特に限定はされないが、具体的には、単独重合体に由来する場合は、重合体を構成する単量体単位の違いや、重合体の数平均分子量の違いなどがあり、また、共重合体に由来する場合は、単量体単位の違いや、重合体の数平均分子量の違いや、各単量体単位の含有割合の違いなどがある。
【００２６】
このような星型ブロック重合体は、特に限定はされないが、具体的には、３官能以上の多価メルカプタンおよび／または３官能以上の多官能開始剤の存在下で、各段階で種類の異なる重合性単量体を使用する重合を複数段行うことにより得られる。具体的には、例えば、多価メルカプタンの存在下ラジカル重合により２段階で重合を行う場合、第１段階の重合性単量体のラジカル重合を行い、重合率（詳しくは、重合性単量体の重合体への転化率）が５０％以上、好ましくは８０％以上になってから、第２段階の重合性単量体を加えて重合することによって得ることができる。なお、先に行う重合の重合率を５０％以上とするのは、重合後残存している重合性単量体を除去せずに次の重合を行ったとしても、ブロックを形成する重合体の性質をできるだけ異なるようにするためである。そのためには第１段階の重合後、重合性単量体を揮発除去することも可能である。また、各段階の重合は、重合禁止剤の添加により終了させるようにすれば、生成した鎖状重合体部分の先端に、後の重合により別の組成の重合体部分が繋がることを防ぐことができる。
【００２７】
さらに具体的に説明すると、例えば、多価メルカプタンの存在下で第１段階の重合性単量体のラジカル重合を行う場合、多価メルカプタンのメルカプト基を重合開始点として第１段階の重合性単量体がラジカル重合し、星型重合体の鎖状重合体部分が構成され得る。その際、多価メルカプタンの一部のメルカプト基はこのラジカル重合の重合開始点とならずに残り得るため、そこで、次に第２段階の重合性単量体を加えて第２段階のラジカル重合を行うと、残ったメルカプト基を重合開始点として第２段階の重合性単量体がラジカル重合し、第１段階で得られた鎖状重合体部分と異なる組成の鎖状重合体部分が星形ブロック状に形成され得ることとなるのである。また、重合をさらに３段階以上の多段で行えば、星型重合体が３種以上の鎖状重合体部分の組み合わせて有する星型ブロック重合体を得ることもできる。
【００２８】
上記星型重合体を得る場合においては、従来公知の星型重合体の製造における各種重合条件および手順等を適宜適用することができる。
（Ｂ）成分としては、１分子中に２つ以上のイソシアネート基を有するイソシアネート化合物であれば、特に限定はされないが、具体的には、例えば、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、２，２−ジメチルペンタン−１，５−ジイソシアネート、オクタメチレンジイソシアネート、２，５−ジメチルヘキサン−１，６−ジイソシアネート、２，２，４−トリメチルペンタン−１，５−ジイソシアネート、ノナメチレンジイソシアネート、２，２，４−トリメチルヘキサンジイソシアネート、デカメチレンジイソシアネート、イソホロンジイソシアネート、１，４−フェニレンジイソシアネート、４，４−ジイソシアネート−３，３−ジメチルフェニル、ジフェニルジメタン−４，４’−ジイソシアネート、トリレンジイソシアネート、４，４’−ジフェニルメタンジイソシアネート、ナフタレン−１，５−ジイソシアネートなどの脂肪族、脂環式または芳香族のジイソシアネート化合物、それらのオリゴマーおよびポリマー等を挙げることができる。なかでも、ヘキサメチレンジイソシアネートを用いると、本発明の感光性樹脂組成物を感光し硬化させた場合、柔軟性、反発弾性および耐刷性に優れた硬化物が得られるため好ましい。これらは単独で用いても２種以上を併用してもよい。
【００２９】
（Ｃ）成分としては、１分子中に２つの水酸基を有する化合物であれば、特に限定はされないが、親水性基を有すると水現像性が向上するので好適である。この（Ｃ）成分としては、具体的には、例えば、エチレングリコール、ジエチレングリコール、トリエチレングリコール、プロピレングリコール、１．３−プロパンジオール、１，３−ブタンジオール、１，４−ブタンジオール、１，５−ヘプタンジオール、１，６−ヘキサンジオール、トリメチレングリコール、ジプロピレングリコール、トリプロピレングリコール、ネオペンチルグリコール、２−メチル−２，４−ペンタンジオール、２−エチル−１，３−ヘキサンジオール、３−メチル−１，５−ペンタンジオール、１，８−オクタンジオールなどの脂肪族ジオール；シクロヘキサン−１，４−ジオール、１，４−シクロヘキサングリコール、水添ビスフェノールＡなどの脂環式ジオール；キシリレングリコール、１，４−ジハイドロオキシエチルベンゼン、ビスフェノールＡのエチレンオキサイド付加物などの芳香族ジオール；ジチオジエタノール、チオジエチレングリコールなどの硫黄原子を含むジオール；それらのオリゴマーおよびポリマーなどが挙げられる。前記オリゴマーおよびポリマーの例としては具体的に、ポリエチレングリコール、ポリプロピレングリコール、ポリエチレングリコールとポリプロピレングリコールとのブロックポリマー、ポリブチレングリコールなどのポリエーテルジオール類；三菱化学社製のポリテール、クラレ製の両末端水酸基含有水添ポリイソプレン、出光石油製のエポールなどのポリオレフィンジオール類；Ｂ．Ｆ．グッドリッチ社製のＯＨ基末端ＨＴＢＮなどのポリブタジエンジオール；クラレ製のクラレポリオールＰ−５１０、Ｐ−１０１０、Ｐ−２０１０、Ｐ−２０１１などのポリエステルジオール類；ポリカーボネートジオール類；ポリウレタンジオール類；ポリオルガノシロキサンジオール類；下記一般式（１）：
ＨＯ−Ａ−（Ｓ）Ｘ−Ｂ−ＯＨ　　　　　（１）
（式中、ＡおよびＢはそれぞれ２価の有機基を表し、Ｘは２〜５の整数である。）
で表される化合物（ａ）の存在下で、（メタ）アクリル酸系単量体の重合をラジカル重合開始剤を用いて行う方法であって、反応器内に、化合物（ａ）が反応中常にラジカル重合開始剤の５０モル倍以上存在するようにし、化合物（ａ）、（メタ）アクリル酸系単量体およびラジカル重合開始剤以外のものを実質的に用いない方法により得られる、両末端に水酸基を有するアクリル系重合体（特開平５−２６２８０８号公報）などのポリアクリルジオール類などが挙げられ、なかでも、ポリエステルジオール類が柔軟性、反発性、耐水性に優れているためより好ましい。これらは単独で用いても２種以上を併用してもよい。
【００３０】
（Ｄ）成分としては、１分子中に１つの水酸基またはカルボキシル基を有する光重合性不飽和単量体であれば、特に限定はされないが、具体的には、例えば、水酸基を有する光重合性不飽和単量体としては、（メタ）アクリル酸２−ヒドロキシエチル、（メタ）アクリル酸２−ヒドロキシプロピル、（メタ）アクリル酸３−ヒドロキシプロピル、２−ヒドロキシメチルアクリル酸メチル、（メタ）アクリル酸４−ヒドロキシブチル、ポリエチレングリコールのモノ（メタ）アクリル酸エステル、ポリプロピレングリコールのモノ（メタ）アクリル酸エステル、（メタ）アクリル酸２−ヒドロキシエチルのポリカプロラクトン変性物（ダイセル化学工業（株）製、商品名：プラクセルＦシリーズ）、（メタ）アリルアルコール４−ヒドロキシメチルスチレンなどの水酸基含有付加重合性単量体などが挙げられ、また、カルボキシル基を有する光重合性不飽和単量体としては、アクリル酸、メタクリル酸、フタル酸モノヒドロキシエチル（メタ）アクリレート、コハク酸モノヒドロキシエチル（メタ）アクリレート、β−アクリロイルオキシエチルハイドロジェンサクシネート、（メタ）アクリル酸にε−カプロラクトンを１または複数個付加させて得られる化合物、２−ヒドロキシエチル（メタ）アクリレートにε−カプロラクトンを１または複数個付加させたものと無水コハク酸または無水フタル酸等を反応させて得られる化合物、ポリエチレングリコールモノ（メタ）アクリレートまたはポリプロピレングリコールモノ（メタ）アクリレートと酸無水物とを反応させて得られる化合物などが挙げられる。なかでも、水酸基含有の不飽和アクリル酸エステル系単量体が好ましく、アクリル酸２−ヒドロキシエチルが感度に優れておりより好ましい。これらは、単独で用いても２種以上を併用してもよい。
【００３１】
上記（Ｄ）成分である１分子中に１つの水酸基またはカルボキシル基を有する光重合性不飽和単量体を用いることにより、ウレタン樹脂は、（Ｂ）成分と（Ｃ）成分とが反応してできた構造部分に光重合性の二重結合が導入されることになる。すなわち、少なくとも（Ｂ）成分と（Ｃ）成分とが反応してできた構造部分に（Ｄ）成分が反応し、この構造部分に光重合性の二重結合が導入され良好なウレタン樹脂が得られる。
（Ｅ）成分としては、１分子中にイソシアネート基と反応する基を２つ以上有する化合物であって、分子量ジャンプアップ剤としての作用効果を有する化合物であれば、特に限定はされないが、具体的には、例えば、水、エチレングリコール、１，３−オクチレングリコール、ジエチレングリコール、トリメチレングリコール、１，２−ブタンジオール、１，３−ブタンジオール、１，４−ブタンジオール、プロピレングリコール、１，５−ペンタンジオール、１，２−ヘキサンジオール、１，６−ヘキサンジオール、２，４−ヘキサンジオール、シクロヘキサン１，４−ジオール、シクロへキサン１，４−ジメタノール、１，７−ヘプタンジオール、１，８−オクタンジオール、１，９−ノナンジオール、１，１０−デカンジオール、ピコナール、ビスフェノールＡ、ポリエチレングリコール、ポリプロピレングリコール等のジオール類；エチレンジアミン、プロピレンジアミン、ヘキサメチレンジアミン、フェニレンジアミン、トルエンジアミン、キシレンジアミン、トリメチレンジアミン、Ｎ，Ｎ−ジメチルフェニレンジアミン、ジフェニルメタン−４，４’−ジアミン、Ｎ，Ｎ’−ｓｅｃ−ブチル−ｐ−フェニレンジアミン、Ｎ，Ｎ’−ジフェニル−ｐ−フェニレンジアミン、Ｎ−イソプロピル−Ｎ’−フェニル−ｐ−フェニレンジアミン、オクチルジフェニルアミン、イソホロンジアミン等のジアミン類；アジピン酸、セバシン酸、マレイン酸等のジカルボン酸類；エチレングリコールジチオグリコレート、エチレングリコールジチオプロピオネート、１，４−ブタンジオールジチオグリコレート、１，４−ブタンジオールジチオプロピオネート等のジメルカプタン類などを挙げることができる。この（Ｅ）成分は、分子量ジャンプアップ剤として、例えば、エチレングリコールなどのジオールの場合はイソシアネート基とヒドロキシル基が反応してウレタン結合を形成し、水やジアミンの場合は尿素結合を形成する。イソシアネート基とジャンプアップ剤との反応で生成したウレタン樹脂成分は、高分子量化した上、ウレタン結合や尿素結合等の高凝集力の部分を持つため、ウレタン樹脂成分の形状保持力すなわちコールドフロー耐性に優れた樹脂となる。
【００３２】
本発明の感光性樹脂組成物において、樹脂成分であるウレタン樹脂は、上記（Ａ）から（Ｅ）までの各成分由来の構造単位を有する樹脂である。該ウレタン樹脂においては、特に限定されるわけではなく、上記各成分由来の構造単位以外にも、他の化合物成分由来の構造単位を有していてもよい。他の化合物由来の構造単位を含む場合は、該ウレタン樹脂全体中、上記（Ａ）から（Ｅ）までの各成分由来の構造単位の合計が、５０重量％以上であることが好ましく、より好ましくは５５重量％、さらに好ましくは６０重量％である。５０重量％未満であると、反発弾性、耐水性、コールドフロー耐性のバランスが取れなくなるおそれがある。
【００３３】
上記ウレタン樹脂において、各成分由来の構造単位の含有割合については、特に限定はされないが、具体的には、（Ａ）成分由来の構造単位は５〜９０重量％であることが好ましく、より好ましくは１０〜８５重量％、さらに好ましくは１５〜８０重量％である。５重量％未満の場合はアルカリ現像性が低下するおそれがあり、９０重量％を超える場合は反発弾性が低下するおそれがある。
（Ｂ）成分由来の構造単位は１〜４０重量％であることが好ましく、より好ましくは１〜３５重量％、さらに好ましくは１〜３０重量％である。１重量％未満の場合は反発弾性やコールドフロー耐性が低下するおそれがあり、４０重量％を超える場合はアルカリ現像性が低下するおそれがある。
【００３４】
（Ｃ）成分由来の構造単位は１０〜９０重量％であることが好ましく、より好ましくは１５〜８５重量％、さらに好ましくは２０〜８０重量％である。１０重量％未満の場合は反発弾性やコールドフロー耐性が低下するおそれがあり、９０重量％を超える場合は、アルカリ現像性が低下するおそれがある。
（Ｄ）成分由来の構造単位は０．１〜２０重量％であることが好ましく、より好ましくは０．１〜１７重量％、さらに好ましくは０．１〜１５重量％である。０．１重量％未満の場合は架橋密度の低下により耐水性、耐インク性、耐刷性が低下するおそれがあり、２０重量％を超える場合は高架橋密度化により高硬度化し、反発弾性が低下するおそれがある。
【００３５】
（Ｅ）成分由来の構造単位は０．００５〜２０重量％であることが好ましく、より好ましくは０．０１〜１５重量％、さらに好ましくは０．０１〜１２重量％である。０．００５重量％未満の場合はジャンプアップ剤としての効果が小さく、コールドフロー耐性の向上につながらないおそれがあり、２０重量％を超える場合はゲル化を起こすおそれがある。
また同様に、本発明の感光性樹脂組成物においては、上記ウレタン樹脂は、上記（Ａ）から（Ｅ）の各成分を反応させて得られた樹脂であることが好ましく、より好ましくは、（Ｂ）成分、（Ｃ）成分、（Ｄ）成分および（Ａ）成分をこの順序で反応させるとともに、（Ｅ）成分は、（Ｂ）成分を（Ｃ）成分に反応させる時または反応させた後（言い換えれば、（Ｂ）成分と（Ｃ）成分とを反応させる時または反応させた後）に添加しておくことにより得られた樹脂である。詳しくは、（Ｂ）成分を（Ｃ）成分に反応させて得られた生成物に（Ｄ）成分を反応させ、次いで（Ａ）成分を反応させるとともに、（Ｅ）成分は、（Ｂ）成分を（Ｃ）成分に反応させる時または反応させた後に添加しておくことにより得られたウレタン樹脂である。上記「反応させた後」とは、（Ｂ）成分と（Ｃ）成分とを反応させた後であってウレタン樹脂を得る反応がすべて終了するまでであればいつでもよいとする。このウレタン樹脂を用いることにより、耐インク性や耐刷性に優れた感光性樹脂組成物が得られる。
【００３６】
上記ウレタン樹脂を得る場合においては、（Ｂ）成分と（Ｃ）成分の配合割合は、特に限定はされないが、具体的には、（Ｂ）成分のイソシアネート基（ＮＣＯ基）と（Ｃ）成分の水酸基（ＯＨ基）との当量比（ＮＣＯ基／ＯＨ基）が、１．１〜１０．０であることが好ましく、より好ましくは１．１〜５．０、さらに好ましくは１．２〜３．０である。（Ｂ）成分および（Ｃ）成分の配合割合が、上記範囲外の場合は、未反応のジオール成分の残留による諸物性の低下や、過剰なイソシアネート基の残存によるゲル化を起こすおそれがある。
（Ｅ）成分の配合割合については、（Ｂ）成分を（Ｃ）成分に反応させる時に添加しておく場合は、（Ｅ）成分のイソシアネート基（ＮＣＯ基）と（Ｅ）成分のイソシアネート基と反応し得る基（ＯＨ基やＮＨ２基など）との当量比（ＮＣＯ基／ＯＨ基等）が、１５〜５０であることが好ましく、より好ましくは２〜４５、さらに好ましくは２〜４０である。（Ｅ）成分の配合割合が上記範囲外の場合は、（Ｅ）成分のジャンプアップ剤としての効果が小さく、（Ｅ）成分と（Ｃ）成分との反応が進まないおそれがある。
【００３７】
（Ｂ）成分と（Ｃ）成分との反応においては、（Ｅ）成分を添加している場合および添加しない場合いずれにおいても、触媒を使用してもよい。該触媒としては、特に限定はされないが、具体的には、例えば、ジ−ｎ−ブチルスズジラウレート、スタナスオクトエート、トリエチレンジアミン、ジエチレンジアミン、トリエチルアミン、ナフテン酸金属塩、オクチル酸鉛などのオクチル酸金属塩などが挙げられる。これら触媒は、単独で用いても２種以上を併用してもよい。また、同反応においては、溶剤を使用してもよく、該溶媒としては、特に限定はされないが、具体的には、例えば、アセトン、メチルエチルケトン、メチルイソブチルケトン、シクロヘキサノンなどのケトン類；トルエン、キシレンなどの芳香族炭化水素類；クロロベンゼン、トリクレン、パークレンなどのハロゲン化炭化水素類；テトラヒドロフラン、ジオキサンなどのエーテル類；セロソルブアセテート、酢酸エチル、酢酸ブチルなどのエステル類が挙げられる。これら溶剤は、単独で用いても２種以上を併用してもよい。
【００３８】
（Ｄ）成分の配合割合は、（Ｂ）成分を（Ｃ）成分に反応させて得られる生成物（以下、［（Ｂ）＋（Ｃ）］生成物と称することがある。）１モル当たり（Ｄ）成分が０．２〜４．０モルであることが好ましく、より好ましくは０．２５〜３．５モル、さらに好ましくは０．２５〜３．０モルである。（Ｄ）成分の配合割合が、上記範囲を下回る場合は、架橋密度が小さく耐刷性に劣ることとなるおそれがあり、上記範囲を上回る場合は、架橋密度が高くなり過ぎ反発弾性が低下するおそれがある。また同様に、（Ｂ）成分を（Ｃ）成分に反応させる時に（Ｅ）成分を添加しておいた場合は、得られる生成物（以下、［（Ｂ）＋（Ｃ）＋（Ｅ）］生成物と称することがある。）１モル当たり（Ｄ）成分が０．２〜４．０モルであることが好ましく、より好ましくは０．２５〜３．５モル、さらに好ましくは０．２５〜３．０モルである。（Ｄ）成分の配合割合が、上記範囲を下回る場合は、架橋密度が小さく耐刷性に劣ることとなるおそれがあり、上記範囲を上回る場合は、架橋密度が高くなり過ぎ反発弾性が低下するおそれがある。
【００３９】
（Ａ）成分の配合割合は、（Ｂ）成分、（Ｃ）成分および（Ｄ）成分を反応させて得られる生成物（以下、［（Ｂ）＋（Ｃ）＋（Ｄ）］生成物と称することがある。）１００重量部に対し、２０〜３００重量部であることが好ましく、より好ましくは２５〜２８５重量部、さらに好ましくは３０〜２７０重量部である。（Ａ）成分の配合割合が、上記範囲外である場合は反発弾性とアルカリ現像性のバランスがとれないおそれがある。また同様に、（Ｂ）成分を（Ｃ）成分に反応させる時に（Ｅ）成分を添加しておいた場合や、（Ｄ）成分を反応させる際に（Ｅ）成分を添加しておいた場合などにおいては、得られる生成物（以下、［（Ｂ）＋（Ｃ）＋（Ｄ）＋（Ｅ）］生成物と称することがある。）１００重量部に対し、２０〜３５０重量部であることが好ましく、より好ましくは２５〜３３０重量部、さらに好ましくは３０〜３００重量部である。（Ａ）成分の配合割合が、上記範囲外である場合は反発弾性とアルカリ現像性のバランスがとれないおそれがある。
【００４０】
本発明の感光性樹脂組成物においては、樹脂成分である上記ウレタン樹脂の含有割合は、感光性樹脂組成物全体中、３０〜９９．９重量％であることが好ましく、より好ましくは３５〜９９．９重量％、さらに好ましくは４０〜９９．９重量％である。上記含有割合が、３０重量％未満の場合は、感光性樹脂フィルムとした場合の形状保持力、感光特性、反発弾性等のバランスが取れないおそれがあり、９９．９重量％を超える場合は、架橋密度が小さくなり耐刷性におとることとなるおそれがあるが、ウレタン樹脂以外の成分である下記光重合開始剤の使用量を考慮し、上限は９９．９重量％であればよいとした。
【００４１】
本発明の感光性樹脂組成物は、樹脂成分としての上記ウレタン樹脂のほかに、さらに光重合開始剤を含有するが、該光重合開始剤としては、特に限定はされないが、具体的には、例えば、１−ヒドロキシシクロヘキシルフェニルケトン、２，２−ジメトキシ−１，２−ジフェニルエタン−１−オン、２−メチル−１−［４−（メチルチオ）フェニル］−２−モルフォリノプロパン−１−オン、２−ベンジル−２−ジメチルアミノ−１−（４−モリフォリノフェニル）−ブタン−１−オン、２−ヒドロキシ−２−メチル−１−フェニルプロパン−１−オン、２，４，６−トリメチルベンゾイルジフェニルホスフィンオキシド、１−［４−（２−ヒドロキシエトキシ）フェニル］−２−ヒドロキシ−２−メチル−１−プロパン−１−オン、２，４−ジエチルチオキサントン、２−クロロチオキサントン、２，４−ジメチルチオキサントン、３，３−ジメチル−４−メトキシベンゾフェノン、ベンゾフェノン、１−クロロ−４−プロポキシチオキサントン、１−（４−イソプロピルフェニル）−２−ヒドロキシ−２−メチルプロパン−１−オン、１−（４−ドデシルフェニル）−２−ヒドロキシ−２−メチルプロパン−１−オン、４−ベンゾイル−４’−メチルジメチルスルフィド、４−ジメチルアミノ安息香酸、４−ジメチルアミノ安息香酸メチル、４−ジメチルアミノ安息香酸エチル、４−ジメチルアミノ安息香酸ブチル、４−ジメチルアミノ安息香酸−２−エチルヘキシル、４−ジメチルアミノ安息香酸−２−イソアミル、２，２−ジエトキシアセトフェノン、ベンジルジメチルケタール、ベンジル−β−メトキシエチルアセタール、１−フェニル−１，２−プロパンジオン−２−（ｏ−エトキシカルボニル）オキシム、ｏ−ベンゾイル安息香酸メチル、ビス（４−ジメチルアミノフェニル）ケトン、４，４’−ビスジエチルアミノベンゾフェノン、４，４’−ジクロロベンゾフェノン、ベンジル、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、ｐ−ジメチルアミノアセトフェノン、ｐ−ｔｅｒｔ−ブチルトリクロロアセトフェノン、ｐ−ｔｅｒｔ−ブチルジクロロアセトフェノン、チオキサントン、２−メチルチオキサントン、２−イソプロピルチオキサントン、ジベンゾスベロン、α，α−ジクロロ−４−フェノキシアセトフェノン、ペンチル−４−ジメチルアミノベンゾエートなどを挙げることができる。これら光重合開始剤は、単独で用いても２種以上を併用してもよい。
【００４２】
本発明の感光性樹脂組成物においては、上記光重合開始剤の含有割合は、感光性樹脂組成物全体中、０．１〜１５重量％の範囲内で適宜設定することが好ましく、より好ましくは０．１５〜１２重量％、さらに好ましくは０．２〜１０重量％である。上記含有割合が、０．１重量％未満の場合は、架橋密度が小さくなり耐刷性に劣ることとなるおそれがあり、１５重量％を超える場合は、印刷板としての諸物性に悪影響を与え、耐刷性や反発弾性が低下するおそれがある。
本発明の感光性樹脂組成物は、さらに光重合性不飽和単量体を含有することが好ましい。光重合性不飽和単量体を含むことによって、本発明の感光性樹脂組成物を例えばフレキソ印刷用等の樹脂版における感光性樹脂層に用いた場合に、現像時の膜減りや膨潤を効果的に防ぐことができる。該光重合性不飽和単量体としては、特に限定はされないが、具体的には、例えば、アクリル酸およびその塩；（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸シクロヘキシル、（メタ）アクリル酸２−エチルヘキシル、（メタ）アクリル酸ｎ−オクチル、（メタ）アクリル酸ドデシル、（メタ）アクリル酸ステアリルなどの（メタ）アクリル酸アルキルエステル類；（メタ）アクリル酸ベンジルなどの（メタ）アクリル酸アリールエステル類；（メタ）アクリル酸グリシジル、（メタ）アクリル酸２−アミノエステルなどの（メタ）アクリル酸置換基含有アルキルエステル類；（メタ）アクリル酸メトキシエチル、（メタ）アクリル酸のエチレンオキサイド付加物などの（メタ）アクリル酸誘導体類；（メタ）アクリル酸パーフルオロメチル、（メタ）アクリル酸パーフルオロエチル、（メタ）アクリル酸パーフルオロプロピル、（メタ）アクリル酸パーフルオロブチル、（メタ）アクリル酸パーフルオロオクチル、（メタ）アクリル酸２−パーフルオロメチルメチル、（メタ）アクリル酸２−パーフルオロメチル−２−パーフロオロエチルメチル、（メタ）アクリル酸トリパーフルオロメチルメチル、（メタ）アクリル酸２−トリフルオロメチルエチル、（メタ）アクリル酸ジパーフルオロメチルメチル、（メタ）アクリル酸２−パーフルオロエチルエチル、（メタ）アクリル酸２−パーフルオロエチル−２−パーフロオロブチルエチル、（メタ）アクリル酸２−パーフルオロメチル−２−パーフロオロエチルエチル、（（メタ）アクリル酸２−パーフルオロエチル−２−パーフロオロブチルエチル、（メタ）アタクリル酸２−パーフルオロヘキシルエチル、（メタ）アタクリル酸２−パーフルオロデシルエチル、（メタ）アタクリル酸２−パーフルオロヘキサデシルエチルなどのフッ素含有（メタ）アクリル酸エステル類；γ−（メタクリロイルオキシプロピル）トリメトキシシランなどの珪素含有（メタ）アクリル酸エステル系単量体；無水マレイン酸、マレイン酸、マレイン酸の塩、マレイン酸のモノアルキルエステルおよびジアルキルエステル；フマル酸、フマル酸のモノアルキルエステルおよびジアルキルエステル；スチレン、イタコン酸、イタコン酸のモノアルキルエステルおよびジアルキルエステル；（メタ）アクリル酸２−ヒドロキシエチル、（メタ）アクリル酸２−ヒドロキシプロピル、（メタ）アクリル酸３−ヒドロキシプロピル、２−ヒドロキシメチルアクリル酸メチル、（メタ）アクリル酸テトラメチレングリコール、ポリエチレングリコールのモノ（メタ）アクリル酸エステル、ポリプロピレングリコールのモノ（メタ）アクリル酸エステル、（メタ）アクリル酸２−ヒドロキシエチルのポリカプロラクトン変性物（ダイセル化学工業（株）製、商品名：プラクセルＦシリーズ）などの水酸���含有付加重合性単量体；スチレン、α−メチルスチレン、ｏ−メチルスチレン，ｍ−メチルスチレン、ｐ−メチルスチレン、クロロスチレン、スチレンスルホン酸およびそのナトリウム塩などの芳香族ビニル系単量体類；マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミドなどのマレイミド誘導体類；アクリロニトリル、メタクリロニトリルなどのニトリル基含有ビニル系単量体類；アクリルアミド、メタクリルアミド、メチレンビス（メタ）アクリルアミド、エチレンビス（メタ）アクリルアミド、１，６−ヘキサメチレンビス（メタ）アクリルアミド、ジエチレントリアミントリス（メタ）アクリルアミド、Ｎ−（ヒドロキシメチル）（メタ）アクリルアミド、Ｎ，Ｎ’−ビス（β−ヒドロキシエチル）（メタ）アクリルアミドなどのアミド基含有ビニル系単量体類；（メタ）アクリル酸フェノキシポリエチレングリコール、ジ（メタ）アクリル酸エチレングリコール、ジ（メタ）アクリル酸ジエチレングリコール、ジ（メタ）アクリル酸トリエチレングリコール、イタコン酸ジアリル、ジ（メタ）アクリル酸グリセロール、トリ（メタ）アクリル酸グリセロール、トリ（メタ）アクリル酸トリメチロールプロパン、トリ（メタ）アクリル酸ペンタエリトリトール、トリ（メタ）アクリル酸グリセロールポリプロピレングリコール、ジ（メタ）アクリル酸１，３−プロピレングリコール、ジ（メタ）アクリル酸１，４−シクロヘキサンジオール、トリ（メタ）アクリル酸１，２，４−ブタントリオール、トリ（メタ）アクリル酸グリセロールポリプロピレングリコール、ジ（メタ）アクリル酸１，４−ベンゼンジオール、テトラ（メタ）アクリル酸ペンタエリトリトール、ジ（メタ）アクリルテトラメチレングリコール、ジ（メタ）アクリル酸１，５−ペンタンジオール、ジ（メタ）アクリル酸１，６−ヘキサンジオール、ジビニルアジペート、ジビニルフタレート、アクリル化またはメタクリル化ウレタンなどが挙げられる。これら光重合性不飽和単量体は、単独で用いても２種以上を併用してもよい。なかでも水溶性モノマーおよび架橋性を有するモノマーが好ましい。該水溶性モノマーとしては、特に限定はされないが、具体的には、例えば、（メタ）アクリル酸およびこれらの塩、ポリエチレングリコールのモノ（メタ）アクリル酸エステル、２−ヒドロキシメチルアクリル酸メチル、２−ヒドロキシメチルアクリル酸エチル、２−ヒドロキシメチルアクリル酸ブチル、マレイン酸およびそれらの塩が挙げられる。また、架橋性を有するモノマーとしては、特に限定はされないが、具体的には、例えば、１分子内に２個以上の２重結合を有するモノマーなどが挙げられる。
【００４３】
本発明の感光性樹脂組成物においては、上記光重合性不飽和単量体を含むようにする場合、その含有割合は、感光性樹脂組成物全体中、６０重量％以下であることが好ましく、より好ましくは５５重量％以下、さらに好ましくは５０重量％以下である。上記含有割合が、６０重量％を超える場合は、コールドフロー耐性が低下するおそれがある。
本発明の感光性樹脂組成物においては、さらに必要に応じて、染料、顔料、重合禁止剤、酸化防止剤および光劣化防止剤などの各種添加剤を含んでいてもよく、これらにより性能の改善を図ることもできる。感光性樹脂組成物中におけるこれらの含有割合については、上記ウレタン樹脂および光重合開始剤が前述した含有割合を満たす範囲内で用いることができる。
【００４４】
本発明の感光性樹脂組成物の用途としては、特に限定されるわけではなく、感光性樹脂として一般的な各種用途に用いることができるが、例えば、従来公知の方法によりフィルム状、板状あるいはシート状等に成形し、フレキソ印刷用樹脂版などの感光性樹脂層として好ましく用いることができる。また、上述のようにフィルム状、板状、シート状に成形する方法としては、特に限定はされないが、具体的には、有機溶剤に溶解してフィルム状等に成形したあと溶剤を除去する方法や、あるいは感光性樹脂組成物をロールミキサーで混合したあと熱プレスでフィルム状等に成形する方法などが挙げられる。
【００４５】
本発明にかかるフレキソ印刷用樹脂版（以下、本発明のフレキソ印刷用樹脂版と称することがある。）は、上記本発明にかかる感光性樹脂組成物を、感光性樹脂層となる部分に用いたフレキソ印刷用樹脂版である。本発明のフレキソ印刷用樹脂版は、感光性樹脂層を感光して硬化させた（光硬化させた）あと現像することによりフレキソ印刷用のレリーフ版として用いられるものであり、すなわち、フレキソ印刷用レリーフ版の前駆体と考えられるものであり、感光性樹脂層が光硬化させる前の状態のものをいう。
本発明のフレキソ印刷用樹脂版の構成は、特に限定はされないが、具体的には、ポリエチレンテレフタレート（以下、ＰＥＴと称することがある。）、ポリエチレンおよびポリプロピレン等の樹脂フィルムやシート、または、鉄、アルミニウムおよび銅等の金属板等の支持体に、上記本発明の感光性樹脂組成物を用いてなる感光性樹脂層を、圧着したものであることが好ましい。また、感光性樹脂層の表面には、上記フィルムからなる保護フィルムと共に、大気中の酸素による減感作用や粘着を防ぐため、ポリビニルアルコール、セルロース誘導体、ポリアミド類またはポリイミド類等からなる水溶性またはアルコール可溶性樹脂を、１〜５０μｍの厚さで塗布しておき、被膜を形成させておくのが好ましい。
【００４６】
また、上記樹脂フィルム等および感光性樹脂層以外にも、本発明のフレキソ印刷用樹脂版の構成要素として、例えば、支持体上にプライマー層や接着層などを用いてもよい。
前述したように、本発明のフレキソ印刷用樹脂版は、優れた感光感度および優れた水現像性を有するとともに、コールドフロー耐性にも優れており、光硬化および現像後は、フレキソ印刷用レリーフ版として反発弾性に優れるとともに、ラインパターン部の耐水性、耐インク性および耐刷性に関しても優れた特性を示し得る。
【００４７】
本発明のフレキソ印刷用樹脂版における感光性樹脂層の光硬化の感度は、すなわち、本発明の感光性樹脂組成物の感度でもあるが、特に限定はされないが、具体的には、例えば、３００〜４００ｎｍの波長領域における光を２０００ｍＪ／ｃｍ２で照射した際に、コダック社製２１ステップタブレットの硬化段数で示した感度が９〜２０であることが好ましく、より好ましくは１１〜１９、さらに好ましくは１３〜１８、最も好ましくは１４〜１７である。上記感度が９未満の場合は、さらに照射量を増やす必要があり、照射時間が長くなり作業性が悪くなるおそれがあり、また、２０を超える場合は、感度が高くなりすぎて適切な露光ラティチュードが得られないおそれがある。
【００４８】
本発明のフレキソ印刷用樹脂版を光硬化および現像して、フレキソ印刷用レリーフ版を得る場合、その手順および方法としては、特に限定はされないが、具体的には、例えば、必要に応じて感光性樹脂層の予備露光を行ったのち、ネガマスクを介して活性光線を選択的に照射し、画像露光を行い、未露光部分を現像液で洗い出し、それを乾燥してゴム弾性を有するフレキソ印刷用レリーフ版を作製するということなどが考えられる。
上記画像露光には、超高圧水銀灯やケミカルランプ等の光源を用いることが好ましく、通常、２〜２０分程度照射することにより行われる。
【００４９】
露光後現像処理に用いる現像液としては、特に限定はされないが、具体的には、例えば、水、リチウム、ナトリウム、カリウム等アルカリ金属の水酸化物、炭酸塩、重炭酸塩、リン酸塩、ピロリン酸塩、ベンジルアミン、ブチルアミンなどの第１級アミン、ジメチルアミン、ジベンジルアミン、ジエタノールアミンなどの第２級アミン、トリメチルアミン、トリエチルアミン、トリエタノールアミンなどの第３級アミン、モルホリン、ピペラジン、ピリジンなどの環状アミン、エチレンジアミン、ヘキサメチレンジアミンなどのポリアミン、テトラエチルアンモニウムヒドロキシド、トリメチルベンジルアンモニウムヒドロキシド、トリメチルフェニルベンジルアンモニウムヒドロキシドなどのアンモニウムヒドロキシド類、トリメチルスルホニウムヒドロキシド、ジエチルメチルスルホニウムヒドロキシド、ジメチルベンジルスルホニウムヒドロキシドなどのスルホニウムヒドロキシド類、その他コリンなどの希水溶液を用いることができる。これら現像液による現像処理で、未露光部は除去され、露光されたパターンのみが残留することとなる。現像液を用いた現像方法としては、ブラシ現像、スプレー現像などの従来の方法が用いられる。
【００５０】
本発明のフレキソ印刷用樹脂版を、上述のように光硬化および現像することにより得られるフレキソ印刷用レリーフ版においては、感光性樹脂層を光硬化等したレリーフ部分（硬化部分）のＪＩＳ反発弾性試験機で測定した反発弾性（ＪＩＳ　Ｋ６３０１−１１に基づく反発弾性）は、３０％以上であることが好ましく、より好ましくは３２％以上、さらに好ましくは３４％以上、特に好ましくは４０％以上、最も好ましくは４５％以上である。上記反発弾性が、３０％未満の場合は、そのまま使用する場合、ダンボール等の、印刷に弾性が必要な用途ではうまく印刷できないおそれがある。
【００５１】
同様に、上記レリーフ部分の耐水性に関しては、特に限定はされないが、具体的には、例えば、製版後のフレキソ印刷用レリーフ版において、ｐＨ値が６．７〜７．８の水道水に対して４８時間浸漬後の樹脂膨潤率測定による耐水性評価を行った場合、５％以下であることが好ましく、より好ましくは３％以下、さらに好ましくは１％以下である。上記の値（樹脂膨潤率）が、５％を超える場合、印刷時に水性インクにより樹脂が激しく膨潤し、凸デザインが太って印刷されたり潰れたりするおそれがある。
上記レリーフ部分の耐インク性に関しては、特に限定はされないが、具体的には、例えば、製版後のフレキソ印刷用レリーフ版において、ｐＨ値が１０．５〜１１．５の水性インクに対して４８時間浸漬後の樹脂膨潤率測定による耐インク性評価を行った場合、５％以下であることが好ましく、より好ましくは３％以下、さらに好ましくは１％以下である。上記評価の値（樹脂膨潤率）が、５％を超える場合、印刷時に水性インクにより樹脂が激しく膨潤し、凸デザインが太って印刷されたり潰れたりするおそれがある。
【００５２】
上記レリーフ部分の耐刷性に関しては、特に限定はされないが、具体的には、例えば、製版後のフレキソ印刷用レリーフ版において、ラベル印刷を１０万部行った後、ネガフィルムデザインに対する印刷物デザイン（１３３ｌｉｎｅ／ｉｎｃｈ、２％）のドットゲイン評価を行った場合、３倍未満であることが好ましく、より好ましくは２．５倍未満、さらに好ましくは２倍未満である。
本発明のフレキソ印刷用樹脂版を光硬化および現像して得られるフレキソ印刷用レリーフ版は、例えば、段ボール印刷、軟包装印刷、ラベル・シール印刷、レタープレス、表示体、電子材料の印刷用版材などの用途に用いることができる。
【００５３】
【実施例】
以下に、実施例により、本発明をさらに具体的に説明するが、本発明はこれらにより何ら限定されるものではない。なお、以下では、便宜上、「重量部」を単に「部」と記すことがある。また、以下では、数値範囲の表示において数値の後に「超」を付した場合は、その数値を含まずそれより大きい数値範囲を示すものとする。
〔ウレタンプレポリマーの合成〕
−合成例１−
エアー導入管、温度計、冷却管、撹拌機を装備した４つ口フラスコに、メチルエチルケトン５００部、エチレンオキシドプロピレンオキシドコポリマー（旭電化工業社製、製品名：プルロニックＬ４４）２００部、ポリエステルジオール（旭電化工業社製、製品名：アデカニューエースＹ６−２２）１８０部、イオン交換水１．３２部を仕込み、７０℃まで昇温した。７０℃になったところで、エアーを吹き込みながら、ヘキサメチレンジイソシアネート５８部、ジラウリン酸ジ−ｎ−ブチルスズ０．２部を投入し、２時間撹拌して反応を行った。次いで、ヘキサメチレンジイソシアネート５部、メチルヒドロキノン０．０５部、アクリル酸２−ヒドロキシエチル２０部を投入し、２時間撹拌して反応を行った後、冷却して反応を終了し、ポリマー（Ａ）を得た。
【００５４】
−合成例２−
エアー導入管、温度計、冷却管、撹拌機を装備した４つ口フラスコに、メチルエチルケトン５００部、エチレンオキシドプロピレンオキシドコポリマー（旭電化工業社製、製品名：プルロニックＬ４４）１５０部、ポリエステルジオール（旭電化工業社製、製品名：アデカニューエースＹ６−２２）１８０部、カーボネートジオール（東亞合成社製、製品名：カルボジオールＤ−２０００）５０部、イオン交換水１．３２部を仕込み、７０℃まで昇温した。７０℃になったところで、エアーを吹き込みながら、ヘキサメチレンジイソシアネート５８部、ジラウリン酸ジ−ｎ−ブチルスズ０．２部を投入し、２時間撹拌して反応を行った。次いで、ヘキサメチレンジイソシアネート５部、メチルヒドロキノン０．０５部、アクリル酸２−ヒドロキシエチル２０部を投入し、２時間撹拌して反応を行った後、冷却して反応を終了し、ポリマー（Ｂ）を得た。
【００５５】
−合成例３−
エアー導入管、温度計、冷却管、撹拌機を装備した４つ口フラスコに、メチルエチルケトン５００部、エチレンオキシドプロピレンオキシドコポリマー（旭電化工業社製、製品名：プルロニックＬ４４）２００部、ポリエステルジオール（旭電化工業社製、製品名：アデカニューエースＹ６−２２）１８０部を仕込み、７０℃まで昇温した。７０℃になったところで、エアーを吹き込みながら、ジフェニルメタンジイソシアナート８０部、ジラウリン酸ジ−ｎ−ブチルスズ０．２部を投入し、２時間撹拌して反応を行った。次いで、イソホロンジアミン８部を投入し、１時間撹拌して反応を行った。さらに、ジフェニルメタンジイソシアナート７部、メチルヒドロキノン０．０５部、アクリル酸２−ヒドロキシエチル２０部を投入し、２時間撹拌して反応を行った後、冷却して反応を終了し、ポリマー（Ｃ）を得た。
【００５６】
−合成例４−
エアー導入管、温度計、冷却管、撹拌機を装備した４つ口フラスコに、メチルエチルケトン５００部、エチレンオキシドプロピレンオキシドコポリマー（旭電化工業社製、製品名：プルロニックＬ４４）２００部、ポリエステルジオール（旭電化工業社製、製品名：アデカニューエースＹ６−２２）１８０部、イオン交換水１．３２部を仕込み、７０℃まで昇温した。７０℃になったところで、エアーを吹き込みながら、ヘキサメチレンジイソシアネート５８部、ジラウリン酸ジ−ｎ−ブチルスズ０．２部を投入し、２時間撹拌して反応を行った。次いで、ヘキサメチレンジイソシアネート５部、メチルヒドロキノン０．０５部、アクリル酸１２部を投入し、２時間撹拌して反応を行った後、冷却して反応を終了し、ポリマー（Ｄ）を得た。
【００５７】
−比較合成例１−
エアー導入管、温度計、冷却管、撹拌機を装備した４つ口フラスコに、メチルエチルケトン５００部、エチレンオキシドプロピレンオキシドコポリマー（旭電化工業社製、製品名：プルロニックＬ４４）２００部、ポリエステルジオール（旭電化工業社製、製品名：アデカニューエースＹ６−２２）１８０部を仕込み、７０℃まで昇温した。７０℃になったところで、エアーを吹き込みながら、ヘキサメチレンジイソシアネート５８部、ジラウリン酸ジ−ｎ−ブチルスズ０．２部を投入し、２時間撹拌して反応を行った。次いで、ヘキサメチレンジイソシアネート５部、メチルヒドロキノン０．０５部、アクリル酸２−ヒドロキシエチル２０部を投入し、２時間撹拌して反応を行った後、冷却して反応を終了し、ポリマー（Ｅ）を得た。
〔アクリル系ポリマーの合成〕
−製造例１−
窒素導入管、滴下ロート、温度計、冷却管および撹拌機を装備した４つ口フラスコに、メタクリル酸メチル６．８部、アクリル酸５．１部、アクリル酸エチル８８．１部からなるモノマー混合液の３０部、および、メチルエチルケトン１００部を投入し、窒素雰囲気下８０℃に昇温した。この昇温した状態のところに、開始剤溶液として、アゾビス−２−メチルブチロニトリル１．３部をメチルエチルケトン６部に溶解させた均一溶液の３０重量％を添加して反応を開始した。反応温度（反応中のフラスコ内の温度）はメチルエチルケトンの還流温度に保った。反応開始１０分後に残りのモノマー混合液７０部および残りの開始剤溶液を１時間かけて均一に滴下した。滴下し終わった後、温度をメチルエチルケトンの還流温度に維持したまま、２時間の熟成を行った後、アゾビス−２−メチルブチロニトリル０．２部を投入し、さらに２時間熟成を行った。熟成終了後、冷却して重合反応を終了し、アクリル系ポリマー（Ａ）を得た。
【００５８】
得られたアクリル系ポリマー（Ａ）は、数平均分子量５０，０００、酸価３９ｍｇＫＯＨ／ｇ、ガラス転移温度−１４℃であった。
−製造例２−
窒素導入管、滴下ロート、温度計、冷却管および撹拌機を装備した４つ口フラスコに、メタクリル酸メチル５０．８部、アクリル酸１１．５部、アクリル酸エチル３７．７部からなるモノマー混合液の３０部、および、メチルエチルケトン１００部を投入し、窒素雰囲気下８０℃に昇温した。この昇温した状態のところに、開始剤溶液として、アゾビス−２−メチルブチロニトリル２．０５部をメチルエチルケトン９部に溶解させた均一溶液の３０重量％を添加して反応を開始した。反応温度（反応中のフラスコ内の温度）はメチルエチルケトンの還流温度に保った。反応開始１０分後に残りのモノマー混合液７０部および残りの開始剤溶液を１時間かけて均一に滴下した。滴下し終わった後、温度をメチルエチルケトンの還流温度に維持したまま、２時間の熟成を行った後、アゾビス−２−メチルブチロニトリル０．２部を投入し、さらに２時間熟成を行った。熟成終了後、冷却して重合反応を終了し、アクリル系ポリマー（Ｂ）を得た。
【００５９】
得られたアクリル系ポリマー（Ｂ）は、数平均分子量２０，０００、酸価９０ｍｇＫＯＨ／ｇ、ガラス転移温度４５℃であった。
−製造例３−
窒素導入管、滴下ロート、温度計、冷却管および撹拌機を装備した４つ口フラスコに、メタクリル酸メチル８３．８部、アクリル酸１３．５部、アクリル酸エチル２．７部からなるモノマー混合液の３０部、および、メチルエチルケトン１００部を投入し、窒素雰囲気下８０℃に昇温した。この昇温した状態のところに、開始剤溶液として、アゾビス−２−メチルブチロニトリル１部をメチルエチルケトン４．８部に溶解させた均一溶液の３０重量％を添加して反応を開始した。反応温度（反応中のフラスコ内の温度）はメチルエチルケトンの還流温度に保った。反応開始１０分後に残りのモノマー混合液７０部および残りの開始剤溶液を１時間かけて均一に滴下した。滴下し終わった後、温度をメチルエチルケトンの還流温度に維持したまま、２時間の熟成を行った後、アゾビス−２−メチルブチロニトリル０．２部を投入し、さらに２時間熟成を行った。熟成終了後、冷却して重合反応を終了し、アクリル系ポリマー（Ｃ）を得た。
【００６０】
得られたアクリル系ポリマー（Ｃ）は、数平均分子量２５，０００、酸価１０５ｍｇＫＯＨ／ｇ、ガラス転移温度１０２℃であった。
−製造例４−
窒素導入管、滴下ロート、温度計、冷却管および撹拌機を装備した４つ口フラスコに、メチルエチルケトン９０部、メタクリル酸メチル２３．８部、アクリル酸６部を投入し、窒素雰囲気下８０℃に昇温した。この昇温した状態のところに、予め調製しておいた開始剤溶液（ペンタエリスリトールテトラキスチオグリコレート１部、アゾビス−２−メチルブチロニトリル０．３部、メチルエチルケトン１０部からなる溶液）の５０重量％を投入し、反応を開始した。反応温度（反応中のフラスコ内の温度）はメチルエチルケトンの還流温度に保った。反応開始５０分後と７０分後にそれぞれ開始剤溶液の２５重量％を投入し、フラスコ内のモノマー転化率が７０％以上であることを確認したところで、メタクリル酸ブチル６０．２部、アクリル酸１０部の混合溶液を１時間で滴下した。滴下後、２時間熟成を行い、アゾビス−２−メチルブチロニトリル０．２部を投入してさらに２時間熟成を行った。熟成終了後、冷却して反応を終了し、アクリル系ポリマー（Ｄ）を得た。得られたアクリル系ポリマー（Ｄ）は、数平均分子量２０，０００、酸価１２５ｍｇＫＯＨ／ｇ、ハード成分のガラス転移温度が１００℃、ソフト成分のガラス転移温度が３０℃で、「ハード成分／ソフト成分＝３／７（重量比）」であった。
【００６１】
−製造例５−
窒素導入管、滴下ロート、温度計、冷却管、撹拌機を装備した４つ口フラスコに、メチルエチルケトン９０部、メタクリル酸メチル５３．３部、アクリル酸４部を仕込み、８０℃まで昇温した。次いで、予め調製しておいた開始剤溶液（ペンタエリスリトールテトラキスチオグリコレート１部、アゾビス−２−メチルブチロニトリル０．３部、メチルエチルケトン１０部からなる溶液）の５０重量％を投入し、反応を開始した。反応中のフラスコ内の温度はメチルエチルケトンの還流温度に保った。反応開始５０分後と７０分後にそれぞれ開始剤溶液の２５重量％を投入し、フラスコ内のモノマー転化率が７０％以上であることを確認したところで、メタクリル酸ブチル３４．７部、アクリル酸８部の混合溶液を１時間で滴下した。滴下後、２時間熟成を行い、アゾビス−２−メチルブチロニトリル０．２部を投入してさらに２時間熟成を行った。熟成終了後、冷却して反応を終了し、アクリル系ポリマー（Ｅ）を得た。得られたアクリル系ポリマー（Ｅ）は、数平均分子量２０，０００、酸価１２５ｍｇＫＯＨ／ｇ、ハード成分のガラス転移温度が１００℃、ソフト成分のガラス転移温度が３３℃で、「ハード成分／ソフト成分＝６／４（重量比）」であった。
【００６２】
−比較製造例１−
窒素導入管、滴下ロート、温度計、冷却管および撹拌機を装備した４つ口フラスコに、アクリル酸５．１部、アクリル酸エチル９４．９部からなるモノマー混合液の３０部、および、メチルエチルケトン１００部を投入し、窒素雰囲気下８０℃に昇温した。この昇温した状態のところに、開始剤溶液として、アゾビス−２−メチルブチロニトリル１．３部をメチルエチルケトン６部に溶解させた均一溶液の３０重量％を添加して反応を開始した。反応温度（反応中のフラスコ内の温度）はメチルエチルケトンの還流温度に保った。反応開始１０分後に残りのモノマー混合液７０部および残りの開始剤溶液を１時間かけて均一に滴下した。滴下し終わった後、温度をメチルエチルケトンの還流温度に維持したまま、２時間の熟成を行った後、アゾビス−２−メチルブチロニトリル０．２部を投入し、さらに２時間熟成を行った。熟成終了後、冷却して重合反応を終了し、アクリル系ポリマー（Ｆ）を得た。
【００６３】
得られたアクリル系ポリマー（Ｆ）は、数平均分子量２０，０００、酸価３９ｍｇＫＯＨ／ｇ、ガラス転移温度−２２℃であった。
−比較製造例２−
窒素導入管、滴下ロート、温度計、冷却管および撹拌機を装備した４つ口フラスコに、メタクリル酸メチル７１．３部、アクリル酸２．６部、アクリル酸エチル２６．１部からなるモノマー混合液の３０部、および、メチルエチルケトン１００部を投入し、窒素雰囲気下８０℃に昇温した。この昇温した状態のところに、開始剤溶液として、アゾビス−２−メチルブチロニトリル２．０５部をメチルエチルケトン９部に溶解させた均一溶液の３０重量％を添加して反応を開始した。反応温度（反応中のフラスコ内の温度）はメチルエチルケトンの還流温度に保った。反応開始１０分後に残りのモノマー混合液７０部および残りの開始剤溶液を１時間かけて均一に滴下した。滴下し終わった後、温度をメチルエチルケトンの還流温度に維持したまま、２時間の熟成を行った後、アゾビス−２−メチルブチロニトリル０．２部を投入し、さらに２時間熟成を行った。熟成終了後、冷却して重合反応を終了し、アクリル系ポリマー（Ｇ）を得た。
【００６４】
得られたアクリル系ポリマー（Ｇ）は、数平均分子量１８，０００、酸価１９ｍｇＫＯＨ／ｇ、ガラス転移温度６３℃であった。
−実施例１−
エアー導入管、温度計、冷却管、撹拌機を装備した４つ口フラスコに、ポリマー（Ａ）８５．７部、アクリル系ポリマー（Ａ）２００部を仕込み、エアーを吹き込みながら、４０℃で３０分間撹拌した後、７５℃に昇温し、３時間撹拌して反応を行った。反応後、ウレタンアクリレート（ダイセル・ユーシービー社製、製品名：ＩＲＲ２１３）２０部、２，２−ジメトキシ−１，２−ジフェニルエタン−１−オン２部およびメチルヒドロキノン０．０５部を投入し、撹拌混合することで、感光性樹脂組成物（以下、感光性樹脂組成物（１）と称する。）溶液とした。次いで、この溶液を２軸押出機で減圧脱溶剤するとともに１．６ｍｍ厚みに押出し、押出して得られた感光性樹脂組成物（１）のフィルムを、接着層を設けたＰＥＴフィルムと、ポリビニルアルコールをコーティングしたＰＲＴフィルムとでラミネートすることで、感光性樹脂組成物（１）を感光性樹脂層として用いたフレキソ印刷用樹脂版（１）を得た。
【００６５】
−実施例２〜８−
実施例１において、ポリマーとその使用量（部）、アクリル系ポリマーとその使用量（部）を、表１に記載するようにした以外は、実施例１と同様の操作により、感光性樹脂組成物（２）〜（８）、および、フレキソ印刷用樹脂版（２）〜（８）を得た。
−比較例１〜３−
実施例１において、ポリマーとその使用量（部）、アクリル系ポリマーとその使用量（部）を、表２に記載するようにした以外は、実施例１と同様の操作により、感光性樹脂組成物（ｃ１）〜（ｃ３）、および、フレキソ印刷用樹脂版（ｃ１）〜（ｃ３）を得た。
【００６６】
【表１】
2004126070.tif 000002
【００６７】
【表２】
2004126070.tif 000003
【００６８】
このようにして得られたフレキソ印刷用樹脂版（１）〜（８）およびフレキソ印刷用樹脂版（ｃ１）〜（ｃ３）を用いて、以下のような操作および評価を行った。
各フレキソ印刷用樹脂版を、ケミカルランプＦＬ−４０ＢＬ（東芝社製、ケミカルランプ）を用いて、接着層を設けたＰＥＴフィルム側から０．６ｍｍ硬化する活性光線を照射し、続いて反対側のＰＥＴフィルムをはがし、ネガフィルムを真空密着させ、１０分間照射して露光した。露光後、２．３８重量％のテトラメチルアンモニウムヒドロキシド水溶液を使用して３０℃で現像し、次いで６０℃で１５分間乾燥し、さらにケミカルランプを用いて５分間の後露光を行い、フレキソ印刷用レリーフ版を得て、製版特性および硬化後の物性を調べた。具体的には、現像時間、感度、反発弾性、耐インク性、耐刷性、コールドフロー耐性および総合評価について、以下の方法および評価基準により評価を行った。
（現像時間）
現像時間とは、未硬化の樹脂をアルカリ水で洗い流す時間のことであるが、一般的に、この時間が長いと生産効率が低下する。現像時間は、具体的には、現像を開始した時間から１．０ｍｍのレリーフを得るまでの時間を計測した。
【００６９】
なお、「×」は、レリーフ印刷板を成形することが出来なかった（ウレタンプレポリマーとヒドロキシエチルアクリレートとの反応が進まず、硬化しなかった）結果である。
（感度）
感度とは、一定のＵＶ光を照射した時に硬化再現される、ＫＯＤＡＫ（コダック）社製ステップタブレットＮｏ．２のステップ段数を評価した。
（反発弾性）
製版後のフレキソ印刷用レリーフ版において、ＪＩＳ　Ｋ　６３０１−１１に準拠する反撥弾性試験機を使用して評価を行った。
（耐水性）
ｐＨ値が６．７〜７．８の水道水に対して４８時間浸漬後の樹脂膨潤率測定により耐水性評価を、以下の基準で行った。
【００７０】
◎：１％以下
○：１％超かつ３％以下
△：３％超かつ５％以下
×：５％超
（耐インク性）
水性インクに対して４８時間浸漬後の樹脂膨潤率測定により耐インク性評価を、以下の基準で行った。
◎：１％以下
○：１％超かつ３％以下
△：３％超かつ５％以下
×：５％超
（耐刷性）
製版後のフレキソ印刷用レリーフ版において、ラベル印刷を１０万部行った後、ネガフィルムデザインに対する印刷物デザイン（１３３ｌｉｎｅ／ｉｎｃｈ、２％）のドットゲイン評価を行った
◎：２倍未満
○：２倍以上、２．５倍未満
△：２．５倍以上、３倍未満
×：３倍以上
（コールドフロー耐性）
製版前のフレキソ印刷用樹脂板（１．７ｍｍ×１００ｍｍ×１００ｍｍ）を用いて、１ｋｇ苛重、４０℃で１週間保持し、フィルム等の支持体からの樹脂のはみ出し幅を測定し、以下の基準でコールドフロー耐性評価を行った。
【００７１】
◎：０．０ｍｍ
○：０．０ｍｍ超かつ０．５ｍｍ以下
△：０．５ｍｍ超かつ１．０ｍｍ以下
×：１．０ｍｍ超
（総合評価）
総合的に以下の基準で評価した。
◎：フレキソ印刷材料として十分使用可能
下記条件を全て満たす場合とする。すなわち、コールドフロー耐性が０．０ｍｍ（◎）、かつ、耐インク性が１％以下（◎）、かつ、耐水性が３％以下（◎または○）、かつ、耐刷性が２．５倍未満（◎または○）、かつ、現像時間が２５分以下、かつ、感度が１１〜１９段、かつ、反発弾性が３２％以上である。
【００７２】
○：フレキソ印刷材料として使用可能
下記条件を全て満たす場合とする。すなわち、コールドフロー耐性が０．５ｍｍ以下（◎または○）、かつ、耐インク性および耐水性が３％以下（◎または○）、かつ、耐刷性が２．５倍未満（◎または○）、かつ、現像時間が２５分以下、かつ、感度が９〜２０段、かつ、反発弾性が３０％以上である。
△：フレキソ印刷材料として使用困難
下記条件を全て満たす場合とする。すなわち、コールドフロー耐性が０．５ｍｍ超かつ１．０ｍｍ以下（△）、かつ、耐インク性および耐水性が３％超かつ５％以下（△）、かつ、耐刷性が２．５倍以上かつ３倍未満（△）、かつ、現像時間が２５分以下、かつ、感度が９〜２０段、かつ、反発弾性が３０％以上である。
【００７３】
×：フレキソ印刷材料として使用不可
下記条件のいずれかを満たす場合とする。すなわち、コールドフロー耐性が１．０ｍｍ超（×）、または、耐インク性および耐水性が５％超（×）、または、耐刷性が３倍以上（×）、または、現像時間が２５分超、または、感度が９段未満または２０段超、または、反発弾性が３０％未満である。
【００７４】
【表３】
2004126070.tif 000004
【００７５】
【発明の効果】
本発明によれば、コールドフロー耐性に優れた感光性樹脂組成物およびこの感光性樹脂組成物を感光性樹脂層として用いたフレキソ印刷用樹脂版を提供することができる。